(57)【要約】【課題】自動車の車体に使用する艶出し効果に優れた車用艶出し具を提供する。【解決手段】  通気性を有する布材よりなる袋状の本体内に、油脂成分を含む自然物の細粒を、撥水剤と防腐剤とともに混合してなる混合物を封入した。  前記油脂成分を含む自然物の細粒は、乾燥した魚類あるいは木の実から形成される１種または２種以上である。また、撥水剤は、シリコーン類である。更に、袋状の本体が、独立した複数個の小室に区分けされており、各小室に油脂成分を含む自然物の細粒を、撥水剤と防腐剤とともに混合してなる混合物が封入しておくことが好ましい。【選択図】図１
0003128362.tif 000002
【実用新案登録請求の範囲】
【請求項１】
通気性を有する布材よりなる袋状の本体内に、油脂成分を含む自然物の細粒を、撥水剤と防腐剤とともに混合してなる混合物を封入したことを特徴とする車用艶出し具。
【請求項２】
油脂成分を含む自然物の細粒が、乾燥した魚類あるいは木の実から形成される１種または２種以上である請求項１に記載の車用艶出し具。
【請求項３】
撥水剤が、シリコーン類である請求項１または２に記載の車用艶出し具。
【請求項４】
シリコーン類が、粘度（２５０℃）３０ｃｓ、比重（２５０℃）０．８８、屈折率（２５０℃）１．３９９、アミン当量３６０のアミノ変性シリコーンオイルをイソプロピルアルコールに溶解したシリコーン分５０％の溶剤溶液１重量部と、粘度（２５０℃）１０００±５０ｃｓ、比重（２５０℃）０．９６５〜０．９７５、屈折率（２５０℃）１．４０３〜１．４０４のジメチルシリコーンオイルをキシレンに溶解した溶剤溶液に水を界面活性剤とともに混和して得たエマルジョン０．５〜１重量部とを主溶媒の水に溶解したものである請求項３に記載の車用艶出し具。
【請求項５】
防腐剤が、安息香酸、サリチル酸、ソルビン酸、デヒドロ酢酸、パラオキシ安息香酸エステル、メチルナフトキノンより選択される１種または２種以上である請求項１〜４のいずれかに記載の車用艶出し具。
【請求項６】
袋状の本体が、独立した複数個の小室に区分けされており、各小室に油脂成分を含む自然物の細粒を、撥水剤と防腐剤とともに混合してなる混合物が封入してある請求項１〜５のいずれかに記載の車用艶出し具。
【考案の詳細な説明】
【技術分野】
【０００１】
本考案は、自動車の車体に使用する艶出し効果に優れた車用艶出し具に関するものである。
【背景技術】
【０００２】
従来から、車用の撥水性艶出し剤として、例えば特許文献１〜２に示されるように、シリコーンオイルを主成分としたのが種々のものが提案されている。
【０００３】
しかしながら、シリコーンオイルは優れた撥水性を発揮するものの、長期間にわたって安定した艶出し効果を維持することは難しいという問題点があった。
【特許文献１】特公昭５３−３９９２号公報
【特許文献２】特開２００５−２９６９５号公報
【考案の開示】
【考案が解決しようとする課題】
【０００４】
本考案は上記のような問題点を解決して、優れた撥水性を発揮するとともに、長期間にわたって安定した艶出し効果を維持することができる車用艶出し具を提供することを目的として完成されたものである。
【課題を解決するための手段】
【０００５】
上記課題を解決するためになされた本考案は、通気性を有する布材よりなる袋状の本体内に、油脂成分を含む自然物の細粒を、撥水剤と防腐剤とともに混合してなる混合物を封入したことを特徴とするものである。
【０００６】
前記油脂成分を含む自然物の細粒は、乾燥した魚類あるいは木の実から形成される１種または２種以上であることが好ましい。
【０００７】
また、撥水剤が、シリコーン類であることが好ましい。
なお、シリコーン類としては、粘度（２５０℃）３０ｃｓ、比重（２５０℃）０．８８、屈折率（２５０℃）１．３９９、アミン当量３６０のアミノ変性シリコーンオイルをイソプロピルアルコールに溶解したシリコーン分５０％の溶剤溶液１重量部と、粘度（２５０℃）１０００±５０ｃｓ、比重（２５０℃）０．９６５〜０．９７５、屈折率（２５０℃）１．４０３〜１．４０４のジメチルシリコーンオイルをキシレンに溶解した溶剤溶液に水を界面活性剤とともに混和して得たエマルジョン０．５〜１重量部とを主溶媒の水に溶解したものを用いることができる。
【０００８】
また、防腐剤としては、安息香酸、サリチル酸、ソルビン酸、デヒドロ酢酸、パラオキシ安息香酸エステル、メチルナフトキノンより選択される１種または２種以上したものを用いることができる。
【０００９】
また、袋状の本体が、独立した複数個の小室に区分けされており、各小室に油脂成分を含む自然物の細粒を、撥水剤と防腐剤とともに混合してなる混合物が封入してあるものとすることが好ましい。
【考案の効果】
【００１０】
本考案では、艶出し剤として油脂成分を含む自然物の細粒を、撥水剤と防腐剤とともに混合した混合物を使用しており、油脂成分を含む自然物の細粒により長期間にわたる安定した艶出し効果が維持されることとなる。
【考案を実施するための最良の形態】
【００１１】
以下に、図面を参照しつつ本考案の好ましい実施の形態を示す。
図面は本考案の一実施例を示す一部切り欠き斜視図であり、図において１は通気性を有する布材よりなる袋状の本体である。この袋状の本体１は、例えばナイロン、ポリエステル等の合成繊や綿糸を平織り、綾織り、メリヤス編み等して例えば、１０×２０ｃｍ程度の袋状にしたもので、通気性を有していて、水洗いにより何度でも繰り返し使用できるものである。
【００１２】
なお、図示のものでは袋状の本体１が、独立した複数個（実施例では４個）の小室２に区分けされており、各小室２内に油脂成分を含む自然物の細粒を、撥水剤と防腐剤とともに混合してなる混合物３が封入したものとしてある。これにより、内部に封入した混合物が均等に分散され、且つ使用中に一方に偏って集合することが防止でき使い勝手がよくなる。
【００１３】
油脂成分を含む自然物の細粒としては、乾燥したジャコ、サンマ、イワシ等の魚類、あるいはクルミ、ギンナン、ドングリ等の木の実から形成される１種または２種以上を用いることができる。なお、ここでいう細粒とは粒径が１〜２０ｍｍ程度のものをいう。
このような油脂成分を含む自然物の細粒を用いることにより、従来の一般的な撥水剤であるワックスやシリコーン類に比べて格段に艶出し効果を向上させることが可能となり、しかも後述するシリコーン類との相乗効果によって優れた艶出し効果および撥水性を発揮することとなる。この油脂成分を含む自然物の細粒とシリコーン類とを組み合わせる点が、本考案の特徴である。
【００１４】
また、撥水剤としては、シリコーン類が使用できる。シリコーン類が撥水性および艶出し性の付与に効果を発揮することは従来から知られているが、本考案の実施例では、シリコーン類として、粘度（２５０℃）３０ｃｓ、比重（２５０℃）０．８８、屈折率（２５０℃）１．３９９、アミン当量３６０のアミノ変性シリコーンオイルをイソプロピルアルコールに溶解したシリコーン分５０％の溶剤溶液１重量部と、粘度（２５０℃）１０００±５０ｃｓ、比重（２５０℃）０．９６５〜０．９７５、屈折率（２５０℃）１．４０３〜１．４０４のジメチルシリコーンオイルをキシレンに溶解した溶剤溶液に水を界面活性剤とともに混和して得たエマルジョン０．５〜１重量部とを主溶媒の水に溶解したものを用いている。
【００１５】
また、油脂成分を含む自然物（特に、魚類）の細粒の腐敗を防止する目的で、防腐剤を混合しておく必要がある。この防腐剤としては、一般的な防腐剤である安息香酸、サリチル酸、ソルビン酸、デヒドロ酢酸、パラオキシ安息香酸エステル、メチルナフトキノン等より選択される１種または２種以上を使用することができる。
【００１６】
ジャコの細粒を、粘度（２５０℃）３０ｃｓ、比重（２５０℃）０．８８、屈折率（２５０℃）１．３９９、９、アミン当量３６０のアミノ変性シリコーンオイル（信越化学工業社製、商品名ＫＦ９６−１０００）３０部をキシレン１０部に溶解した溶剤溶液に、水５８．５部とともに混和して得た水中油型のエマルジョン０．６部とを水９８．４部に溶解した撥水性シリコーン類と、安息香酸とを混合しものを袋状の本体内に封入して形成した車用艶出し具により、自動車のボンネットを水洗い後に拭いて仕上げた。
このボンネットを１ヶ月間雨風に晒しておいたが、光沢および撥水性には何の変化も見られず、本考案の優れた艶出し性および撥水性の保持効果が確認できた。
【００１７】
以上の説明からも明らかなように、本考案は通気性を有する布材よりなる袋状の本体内に、油脂成分を含む自然物の細粒を、撥水剤と防腐剤とともに混合してなる混合物を封入した構造とすることにより、優れた撥水性を発揮するとともに、長期間にわたって安定した艶出し効果を維持することができ、また使い勝手に優れ、何度でも水洗いして繰り返し使用することも可能で安価であるという利点もある。
よって、本考案は従来の問題点を解決した新規な車用艶出し具として、産業の発展に着よするところ極めて大である。
【図面の簡単な説明】
【００１８】
【図１】本考案の実施の形態を示す一部切り欠き斜視図である。
【符号の説明】
【００１９】
１  袋状の本体
２  小室
３  混合物
【図１】
0003128362.tif 000003